(57)【要約】【課題】プロピレンを原料とするアクリロニトリルの製造において、適切なアンモニア燃焼率と、高いアクリロニトリル収率を両立する酸化物触媒及びその製造方法、並びに該酸化物触媒を用いたアクリロニトリルの製造方法を提供することを目的とする。【解決手段】プロピレンと、分子状酸素と、アンモニアと、を反応させてアクリロニトリルを製造する際に用いられる酸化物触媒であって、  モリブデン、ビスマス、鉄、コバルト、及びランタノイド元素Ａを含有し、  前記モリブデン１２原子に対する、前記ビスマスの原子比ａが１．０≦ａ≦５．０であり、前記鉄の原子比ｂが１．５≦ｂ≦６．０であり、前記コバルトの原子比ｃが２．０≦ｃ≦８．０であり、前記ランタノイド元素Ａの原子比ｄが０．５０≦ｄ≦５．０であり、  前記モリブデン、前記ビスマス、前記鉄、及び前記ランタノイド元素Ａを含む結晶系からなるｄｉｓｏｒｄｅｒ相を含み、  Ｘ線回折のリートベルト解析により求められる前記ｄｉｓｏｒｄｅｒ相の含有量が、１０〜６０質量％である、酸化物触媒。【選択図】なし【特許請求の範囲】
【請求項１】
プロピレンと、分子状酸素と、アンモニアと、を反応させてアクリロニトリルを製造する際に用いられる酸化物触媒であって、
モリブデン、ビスマス、鉄、コバルト、及びランタノイド元素Ａを含有し、
前記モリブデン１２原子に対する、前記ビスマスの原子比ａが１．０≦ａ≦５．０であり、前記鉄の原子比ｂが１．５≦ｂ≦６．０であり、前記コバルトの原子比ｃが２．０≦ｃ≦８．０であり、前記ランタノイド元素Ａの原子比ｄが０．５０≦ｄ≦５．０であり、
前記モリブデン、前記ビスマス、前記鉄、及び前記ランタノイド元素Ａを含む結晶系からなるｄｉｓｏｒｄｅｒ相を含み、
Ｘ線回折のリートベルト解析により求められる前記ｄｉｓｏｒｄｅｒ相の含有量が、１０〜６０質量％である、酸化物触媒。
【請求項２】
Ｘ線回折により確認される単一ピークが、１８．３０°±０．２°、２８．２０°±０．２°、３３．６５°±０．２°、及び４６．１５°±０．２°の各回折角（２θ）の範囲に存在する、請求項１に記載の酸化物触媒。
【請求項３】
下記組成式（１）で表される組成を有する金属酸化物を含む、請求項１又は２に記載の酸化物触媒。
Ｍｏ12ＢｉaＦｅbＣｏcＡdＢeＣfＯg      （１）
（式中、Ｍｏは前記モリブデン、Ｂｉは前記ビスマス、Ｆｅは前記鉄、Ｃｏは前記コバルト、Ａは前記ランタノイド元素Ａを示し、Ｂはマグネシウム、亜鉛、銅、ニッケル、クロム、マンガン、カルシウム、ストロンチウム、バリウム、錫、及び鉛からなる群より選ばれる少なくとも１種の元素を示し、Ｃはカリウム、セシウム及びルビジウムからなる群より選ばれる少なくとも１種の元素を示し、ａ〜ｇは、Ｍｏ１２原子に対する各元素の原子比を示し、前記ビスマスの原子比ａは１．０≦ａ≦５．０であり、前記鉄の原子比ｂは１．５≦ｂ≦６．０であり、前記コバルトの原子比ｃは２．０≦ｃ≦８．０であり、前記ランタノイド元素Ａの原子比ｄは０．５０≦ｄ≦５．０であり、元素Ｂの原子比ｅは０≦ｅ＜３．０であり、元素Ｃの原子比ｆは０．０１０≦ｆ≦２．０であり、ｇは酸素以外の構成元素の原子価によって決まる酸素の原子数である。）
【請求項４】
前記金属酸化物と、該金属酸化物を担持するシリカ担体と、を有し、
該シリカ担体の含有量が、前記金属酸化物と前記シリカ担体の合計質量に対して、２０〜８０質量％である、請求項３に記載の酸化物触媒。
【請求項５】
モリブデン、ビスマス、鉄、コバルト、及びランタノイド元素Ａを含む酸化物触媒を構成する原料と、キレート剤と、を混合して原料スラリーを得る混合工程と、
得られた前記原料スラリーを乾燥して乾燥体を得る乾燥工程と、
得られた前記乾燥体を仮焼成する仮焼成工程と、
を有し、
前記仮焼成工程が、前記乾燥体を１００℃から２００℃まで徐々に昇温する第１仮焼成工程と、前記乾燥体を２００℃から４５０℃まで徐々に昇温する第２仮焼成工程と、を含む、酸化物触媒の製造方法。
【請求項６】
請求項１〜４のいずれか１項に記載の酸化物触媒を用いて、流動層反応器内で、プロピレンと、分子状酸素と、アンモニアとを反応させてアクリロニトリルを製造するアクリロニトリル製造工程を有する、アクリロニトリルの製造方法。
【発明の詳細な説明】
【技術分野】
【０００１】
本発明は、酸化物触媒及びその製造方法、並びに該酸化物触媒を用いたアクリロニトリルの製造方法に関する。
【背景技術】
【０００２】
モリブデン、ビスマス、鉄等の遷移金属は、それぞれが単独で酸化することによって得られる酸化物の他に、複数種の金属が固溶体となって得られるいわゆる複合酸化物になることが知られている。複合酸化物は、単独の金属の酸化物とは異なる特性を有し、その特性が金属種の選択や組成比等によっても大きく変化することから、触媒、顔料、電池の電極材料等、様々な分野で検討が進められている。
【０００３】
例えば、モリブデン、ビスマス、及び鉄を含む金属酸化物触媒は、オレフィンやアルコールを酸化して、不飽和ニトリルを製造する触媒としてこれまでに数多く報告されている。例えば、特許文献１には、モリブデン、ビスマス及び鉄を含有する触媒が記載されている。
【０００４】
非特許文献１によると、ｄｉｓｏｒｄｅｒ相とは、無秩序相や準安定構造であり、例えば、Ｂｉ、Ｍｏ、Ｆｅの３成分系の複合酸化物の場合、ＭｏサイトにＦｅがランダムに置換した構造であり、Ｍｏ原子とＦｅ原子が同じ酸素４面体構造を形成することを特徴とする。
【０００５】
非特許文献１に記載されたｄｉｓｏｒｄｅｒ相Ｂｉ3Ｆｅ1Ｍｏ2Ｏ12の結晶構造を図１に示す。シーライト型結晶（ＣａＷＯ4型）の正方晶系であり、単位胞の格子定数については、２本の長さは等しく、３本のそれぞれのなす角は９０度である（Ａ＝Ｂ≠Ｃ、α＝β＝γ＝９０度）。また、酸素四面体で囲まれたＸサイト、酸素で囲まれていないＹサイトの２つのサイトを有し、ＸサイトにはＭｏとＦｅがランダム、又はある確率分布を持って占有している。Ｙサイトは、Ｂｉ及びその他元素若しくは格子欠陥がランダム又はある確率分布を持って占有している。ＡＢ面内の各層は、ＸサイトとＹサイトが、それぞれＡ軸、Ｂ軸方向の格子定数と等しい長さの平面正方格子を作っており、互いに、面内で格子定数の１／２ずつ、Ａ軸方向、Ｂ軸方向それぞれにずれた位置を占めている。Ｃ軸方向の積層は、各ＡＢ面内の層が、（Ａ／２，０）、（０．Ｂ／２）それぞれずれることを繰り返し重なっている。積層の際、Ｘサイトの周りの酸素４面体は、内包する原子を中心にＣ軸の周りに９０度ずつ回転しながら、配置される。
【０００６】
ｄｉｓｏｒｄｅｒ相Ｂｉ3Ｆｅ1Ｍｏ2Ｏ12のＸ線回折（ＸＲＤ）を図２に示す。Ｘ線回折（ＸＲＤ）でｄｉｓｏｒｄｅｒ相の結晶のＸ線回折角２θ＝１０°〜６０°の範囲を測定すると、少なくとも１８．３０°±０．２°（１０１）面、２８．２０°±０．２°（１１２）面、３３．６５°±０．２°（２００）面、４６．１５°±０．２°（２０４）面、に単一なピークを示す。
【先行技術文献】
【特許文献】
【０００７】
【特許文献１】特許第５３６１０３４号
【非特許文献】
【０００８】
【非特許文献１】Ａｃｔａ．Ｃｒｙｓｔ（１９７６）．Ｂ３２，ｐ１１６３−ｐ１１７０
【発明の概要】
【発明が解決しようとする課題】
【０００９】
特許文献１には、アクリロニトリルの製造にＭｏ−Ｂｉ−Ｆｅ系の酸化物触媒を用いることが記載されている。Ｍｏ−Ｂｉ−Ｆｅ系の酸化物触媒を用いて、高いアクリロニトリル収率を得るには、プロピレンに対して過剰量のアンモニアが必要である。過剰量のアンモニアを反応器に供給すると、未反応アンモニアが増加する。当該未反応アンモニアは、反応器出口以降のプロセスで硫酸と反応させて硫酸アンモニウムとして廃棄する必要がある。未反応アンモニアの廃棄プロセスは複雑でコストも高いため、未反応アンモニアが少ないことが望ましい。
【００１０】
しかしながら、上述したとおり、高いアクリロニトリル収率を得るには、過剰量のアンモニアが必須であり、アンモニアの供給量を削減することはできない。未反応アンモニアを削減するには、反応器内でアンモニアを選択的に燃焼させることが望ましい。
【００１１】
ところが、反応器内におけるアンモニア燃焼率を高めると、アクリロニトリルも燃焼されやすくなる傾向があり、適切なアンモニア燃焼率と高いアクリロニトリル収率の両立は極めて困難であった。
【００１２】
本発明は上記問題点に鑑みてなされたものであり、プロピレンを原料とするアクリロニトリルの製造において、適切なアンモニア燃焼率と、高いアクリロニトリル収率を両立する酸化物触媒及びその製造方法、並びに該酸化物触媒を用いたアクリロニトリルの製造方法を提供することを目的とする。
【課題を解決するための手段】
【００１３】
本発明者らは、上記問題点を解決するために鋭意検討をした。その結果、モリブデン、ビスマス、鉄、コバルト及びランタノイド元素を含む酸化物触媒中に、所定量のｄｉｓｏｒｄｅｒ相が含まれるときに、適切なアンモニア燃焼率を示し、目的生成物の収率も高くなる傾向を見出した。
【００１４】
さらに、本発明者らは、酸化物触媒のｄｉｓｏｒｄｅｒ相の結晶量のコントロールを達成するための手段を鋭意検討した結果、キレート剤の利用と、焼成条件の工夫により、酸化物触媒中に含まれるｄｉｓｏｒｄｅｒ相の結晶の量を自由にコントロールできる酸化物触媒を製造できることを見出し、本発明を完成するに至った。
【００１５】
すなわち、本発明は以下に示すとおりである。
〔１〕
プロピレンと、分子状酸素と、アンモニアと、を反応させてアクリロニトリルを製造する際に用いられる酸化物触媒であって、
モリブデン、ビスマス、鉄、コバルト、及びランタノイド元素Ａを含有し、
前記モリブデン１２原子に対する、前記ビスマスの原子比ａが１．０≦ａ≦５．０であり、前記鉄の原子比ｂが１．５≦ｂ≦６．０であり、前記コバルトの原子比ｃが２．０≦ｃ≦８．０であり、前記ランタノイド元素Ａの原子比ｄが０．５０≦ｄ≦５．０であり、
前記モリブデン、前記ビスマス、前記鉄、及び前記ランタノイド元素Ａを含む結晶系からなるｄｉｓｏｒｄｅｒ相を含み、
Ｘ線回折のリートベルト解析により求められる前記ｄｉｓｏｒｄｅｒ相の含有量が、１０〜６０質量％である、酸化物触媒。
〔２〕
Ｘ線回折により確認される単一ピークが、１８．３０°±０．２°、２８．２０°±０．２°、３３．６５°±０．２°、及び４６．１５°±０．２°の各回折角（２θ）の範囲に存在する、前項〔１〕に記載の酸化物触媒。
〔３〕
下記組成式（１）で表される組成を有する金属酸化物を含む、前項〔１〕又は〔２〕に記載の酸化物触媒。
Ｍｏ12ＢｉaＦｅbＣｏcＡdＢeＣfＯg      （１）
（式中、Ｍｏは前記モリブデン、Ｂｉは前記ビスマス、Ｆｅは前記鉄、Ｃｏは前記コバルト、Ａは前記ランタノイド元素Ａを示し、Ｂはマグネシウム、亜鉛、銅、ニッケル、クロム、マンガン、カルシウム、ストロンチウム、バリウム、錫、及び鉛からなる群より選ばれる少なくとも１種の元素を示し、Ｃはカリウム、セシウム及びルビジウムからなる群より選ばれる少なくとも１種の元素を示し、ａ〜ｇは、Ｍｏ１２原子に対する各元素の原子比を示し、前記ビスマスの原子比ａは１．０≦ａ≦５．０であり、前記鉄の原子比ｂは１．５≦ｂ≦６．０であり、前記コバルトの原子比ｃは２．０≦ｃ≦８．０であり、前記ランタノイド元素Ａの原子比ｄは０．５０≦ｄ≦５．０であり、元素Ｂの原子比ｅは０≦ｅ＜３．０であり、元素Ｃの原子比ｆは０．０１０≦ｆ≦２．０であり、ｇは酸素以外の構成元素の原子価によって決まる酸素の原子数である。）
〔４〕
前記金属酸化物と、該金属酸化物を担持するシリカ担体と、を有し、
該シリカ担体の含有量が、前記金属酸化物と前記シリカ担体の合計質量に対して、２０〜８０質量％である、前項〔３〕に記載の酸化物触媒。
〔５〕
モリブデン、ビスマス、鉄、コバルト、及びランタノイド元素Ａを含む酸化物触媒を構成する原料と、キレート剤と、を混合して原料スラリーを得る混合工程と、
得られた前記原料スラリーを乾燥して乾燥体を得る乾燥工程と、
得られた前記乾燥体を仮焼成する仮焼成工程と、
を有し、
前記仮焼成工程が、前記乾燥体を１００℃から２００℃まで徐々に昇温する第１仮焼成工程と、前記乾燥体を２００℃から４５０℃まで徐々に昇温する第２仮焼成工程と、を含む、酸化物触媒の製造方法。
〔６〕
前項〔１〕〜〔４〕のいずれか１項に記載の酸化物触媒を用いて、流動層反応器内で、プロピレンと、分子状酸素と、アンモニアとを反応させてアクリロニトリルを製造するアクリロニトリル製造工程を有する、アクリロニトリルの製造方法。
【発明の効果】
【００１６】
本発明によれば、プロピレンと、分子状酸素と、アンモニアと、反応させてアクリロニトリルを得る製造方法において、適切なアンモニア燃焼率と、高いアクリロニトリル収率を両立する酸化物触媒及びその製造方法並びに該酸化物触媒を用いたアクリロニトリルの製造方法を提供することを目的とする。
【図面の簡単な説明】
【００１７】
【図１】ｄｉｓｏｒｄｅｒ相Ｂｉ3Ｆｅ1Ｍｏ2Ｏ12の結晶構造を示す図である。
【図２】（ａ）ｄｉｓｏｒｄｅｒ相Ｂｉ3Ｆｅ1Ｍｏ2Ｏ12と（ｂ）ｏｒｄｅｒ相Ｂｉ3Ｆｅ1Ｍｏ2Ｏ12のＸ線回折を示す図である。
【図３】実施例１の酸化物触媒のＸ線回折パターン及びリートベルト解析を行って結晶相の割合を算出した図である。
【図４】比較例５の酸化物触媒のＸ線回折パターン及びリートベルト解析を行って結晶相の割合を算出した図である。
【発明を実施するための形態】
【００１８】
以下、本発明を実施するための形態（以下、単に「本実施形態」という）について詳細に説明する。以下の本実施形態は、本発明を説明するための例示であり、本発明を以下の内容に限定する趣旨ではない。本発明はその要旨の範囲内で適宜変形して実施できる。
【００１９】
〔酸化物触媒〕
本実施形態に係る酸化物触媒は、プロピレンと、分子状酸素と、アンモニアと、を反応させてアクリロニトリルを製造する際に用いられる酸化物触媒であって、モリブデン（以下、「Ｍｏ」ともいう。）、ビスマス（以下、「Ｂｉ」ともいう。）、鉄（以下、「Ｆｅ」ともいう。）、コバルト（以下、「Ｃｏ」ともいう。）、及びランタノイド元素Ａ（以下、「Ａ」ともいう。）を含有し、前記モリブデン１２原子に対する、前記ビスマスの原子比ａが１．０≦ａ≦５．０であり、前記鉄の原子比ｂが１．５≦ｂ≦６．０であり、前記コバルトの原子比ｃが２．０≦ｃ≦８．０であり、前記ランタノイド元素Ａの原子比ｄが０．５０≦ｄ≦５．０であり、前記モリブデン、前記ビスマス、前記鉄、及び前記ランタノイド元素Ａを含む結晶系からなるｄｉｓｏｒｄｅｒ相を含み、Ｘ線回折のリートベルト解析により求められる前記ｄｉｓｏｒｄｅｒ相の含有量が、１０〜６０質量％である。
【００２０】
〔ｄｉｓｏｒｄｅｒ相〕
本実施形態に係る酸化物触媒は、モリブデン、ビスマス、鉄、及びランタノイド元素Ａを含む結晶系からなるｄｉｓｏｒｄｅｒ相を含む。Ｘ線回折のリートベルト解析により求められるｄｉｓｏｒｄｅｒ相の含有量（結晶の割合）は、１０〜６０質量％であり、好ましくは２０〜５０質量％であり、より好ましくは３０〜４０質量％である。ｄｉｓｏｒｄｅｒ相の含有量が上記範囲内であることにより、プロピレンと、分子状酸素と、アンモニアと、を反応させるアクリロニトリルの製造において、アンモニア燃焼率を適切な範囲に調整でき、アクリロニトリルを高収率で生成させることができる。なお、ｄｉｓｏｒｄｅｒ相の結晶の割合が６０質量％を超えるとアンモニア燃焼率が低くなり、アクリロニトリルの収率が低下する傾向がある。一方、１０質量％未満であるとアンモニア燃焼率が高くなり過ぎ、燃焼反応が促進され、アクリロニトリルの収率が低下する傾向にある。酸化物触媒中のｄｉｓｏｒｄｅｒ相の含有量は、後述する酸化物触媒の製造方法の各条件を調整することにより、制御することができる。
【００２１】
適切なアンモニア燃焼率は１０〜４０％である。アンモニア燃焼率は下記の式で定義される。
アンモニア燃焼率＝（生成した窒素のモル数）×２／（供給したアンモニアのモル数）×１００
【００２２】
ｄｉｓｏｒｄｅｒ相の含有量（結晶の割合）とは、酸化物触媒に含まれる結晶の総量に対するｄｉｓｏｒｄｅｒ相の含有量で表される。例えば、ｄｉｓｏｒｄｅｒ相の結晶の含有量が４０質量％である場合、酸化物触媒に含まれる結晶相の４０質量％がｄｉｓｏｒｄｅｒ相の結晶であり、残り６０質量％がｄｉｓｏｒｄｅｒ相以外の結晶（例えば、Ｆｅ2Ｍｏ3Ｏ12、ＣｏＭｏＯ4やＢｉ2Ｍｏ3Ｏ12）である。
【００２３】
ｄｉｓｏｒｄｅｒ相の含有量は、Ｘ線回折を行い、得られたＸ線回折パターンに対してリートベルト解析を行って結晶相の割合を求めることができる。より詳細には、実施例に記載の方法を用いることができる。
【００２４】
〔組成〕
酸化物触媒は、モリブデン、ビスマス、鉄、コバルト、及びランタノイド元素を含有し、モリブデン１２原子に対する、ビスマスの原子比ａが１．０≦ａ≦５．０であり、鉄の原子比ｂが１．５≦ｂ≦６．０であり、コバルトの原子比ｃが２．０≦ｃ≦８．０であり、ランタノイド元素Ａの原子比ｄが０．５０≦ｄ≦５．０である。このように、Ｍｏ−Ｂｉ系の金属酸化物において、Ｍｏ、Ｂｉ、Ｆｅ、Ｃｏ、ランタノイド元素を含有することにより、各金属元素が複合酸化物を形成しうる。
【００２５】
酸化物触媒において、Ｂｉ及びＭｏは複合化して、気相接触酸化、アンモ酸化反応等の活性種とされているＢｉ2Ｍｏ3Ｏ12、Ｂｉ2ＭｏＯ6等のＢｉ−Ｍｏ−Ｏ複合酸化物を形成しうる。Ｍｏ１２原子に対するＢｉの原子比ａは、上記活性種を形成させる観点から、１．０≦ａ≦５．０であり、好ましくは１．５≦ａ≦３．０であり、より好ましくは１．５≦ａ≦２．０である。原子比ａが上記範囲であることにより、目的生成物の選択率がより向上する傾向にある。
【００２６】
Ｍｏ１２原子に対するＦｅの原子比ｂは、１．５≦ｂ≦６．０であり、好ましくは１．８≦ｂ≦４．０であり、より好ましくは２．０≦ｂ≦３．０である。原子比ｂが上記範囲であることにより、アクリロニトリルの選択率がより向上する傾向にある。
【００２７】
酸化物触媒はＣｏを含む。Ｃｏは、Ｍｏ、Ｂｉ、Ｆｅと同様に工業的に目的生成物を合成する上で必須となる元素である。酸化物触媒において、Ｃｏは、複合酸化物ＣｏＭｏＯ4を形成し、該ＣｏＭｏＯ4がｄｉｓｏｒｄｅｒ相等の活性種を高分散させるための担体としての役割と、気相から酸素を取り込み、Ｂｉ−Ａ−Ｍｏ−Ｏ等に供給する役割を果たしていると推定される。Ｍｏ、Ｂｉ、Ｆｅ、Ｃｏ及びランタノイド元素Ａを含む酸化物触媒で、アクリロニトリルを高収率で得るには、酸化物触媒において、ＣｏはＭｏと複合化させ、複合酸化物ＣｏＭｏＯ4を形成させることが好ましい。
【００２８】
Ｍｏ１２原子に対するＣｏの原子比ｃは、２．０≦ｃ≦８．０であり、好ましくは２．５≦ｃ≦６．０であり、より好ましくは３．０≦ｃ≦５．０である。原子比ｃが上記範囲であることにより、アクリロニトリルの収率がより向上する傾向にある。
【００２９】
酸化物触媒は、ランタノイド元素Ａをさらに含む。上記Ｂｉ−Ｍｏ−Ｏ複合酸化物はＦｅ及びランタノイド元素Ａと複合化して、４成分系のｄｉｓｏｒｄｅｒ相を形成しうる。このような複合酸化物は、耐熱性により優れる。耐熱性に優れることにより、高温における反応により適した酸化物触媒となる。Ｍｏ１２原子に対するランタノイド元素の原子比ｄは、０．５０≦ｄ≦５．０であり、好ましくは０．８０≦ｄ≦３．０であり、より好ましくは１．０≦ｄ≦２．０である。原子比ｄが上記範囲であることにより、アクリロニトリルの選択率がより向上する傾向にある。
【００３０】
本実施形態に係る酸化物触媒は、好ましくは、下記組成式（１）で表される組成を有する金属酸化物を含む。
Ｍｏ12ＢｉaＦｅbＣｏcＡdＢeＣfＯg      （１）
（式（１）中、Ｍｏはモリブデン、Ｂｉはビスマス、Ｆｅは鉄、Ｃｏはコバルトを示し、Ａはランタノイド元素Ａを示し、Ｂはマグネシウム、亜鉛、銅、ニッケル、クロム、マンガン、カルシウム、ストロンチウム、バリウム、錫、及び鉛からなる群より選ばれる少なくとも１種の元素を示し、Ｃはカリウム、セシウム及びルビジウムからなる群より選ばれる少なくとも１種の元素を示し、ａ〜ｇは、Ｍｏ１２原子に対する各元素の原子比を示し、ビスマスの原子比ａは１．０≦ａ≦５．０であり、鉄の原子比ｂは１．５≦ｂ≦６．０であり、コバルトの原子比ｃは２．０≦ｃ≦８．０であり、ランタノイド元素Ａの原子比ｄは０．５０≦ｄ≦５．０であり、元素Ｂの原子比ｅは０．０１０≦ｅ≦２．０であり、元素Ｃの原子比ｆは０≦ｆ≦２．０であり、ｇは酸素以外の構成元素の原子価によって決まる酸素の原子数である。）
【００３１】
Ａはランタン、セリウム、プラセオジウム、ネオジム、及びユーロピウムからなる群より選ばれる少なくとも１種のランタノイド元素を示す。Ａが酸化物触媒に含まれることにより、モリブデン、ビスマス、鉄、及びランタノイド元素Ａを含む結晶系からなるｄｉｓｏｒｄｅｒ相を形成でき、耐熱性がより向上する傾向にある。
【００３２】
Ｂはニッケル、マンガン、銅、亜鉛、マグネシウム、カルシウム、ストロンチウム、バリウム、錫、及び鉛からなる群より選ばれる少なくとも１種の元素を示す。Ｂは酸化物触媒において、気相からの酸素取り込みを補助する役割を示すと考えられている。原子比ｅは、好ましくは０．０１０≦ｅ≦２．０であり、より好ましくは０．０３０≦ｅ≦１．０であり、さらに好ましくは０．０５０≦ｅ≦０．４０である。アルカリ元素の原子比ｅが上記数値範囲であることにより、組成式（１）で表される組成を有する酸化物触媒の触媒活性がより優れる傾向にある。また、アルカリ元素の原子比ｅが２．０以下であることにより、酸化物触媒が塩基性となりにくく、オプロピレンのアンモ酸化反応において、原料であるプロピレンが触媒に吸着され易くなり、触媒活性がより優れる傾向にある。
【００３３】
Ｃはカリウム、セシウム及びルビジウムからなる群より選ばれる少なくとも１種のアルカリ元素を示す。Ｃは酸化物触媒において、複合化されなかったＭｏＯ3等の酸点を中和する役割を示すと考えられている。なお、セシウム、ルビジウム及びカリウムを含有してもしなくても、ｄｉｓｏｒｄｅｒ相の含有量には影響を与えない。組成式（１）で表される組成において、Ｍｏ１２原子に対するこれらの元素の原子比ｆは、好ましくは０≦ｆ≦２．０であり、より好ましくは０．１≦ｆ≦１．５であり、さらに好ましくは０．２≦ｆ≦１．０である。原子比ｆが上記数値範囲であることにより、活性がより高くなる傾向にある。
【００３４】
酸化物触媒において、Ｘ線回折により確認される単一ピークが、１８．３０°±０．２°、２８．２０°±０．２°、３３．６５°±０．２°、及び４６．１５°±０．２°の各回折角（２θ）の範囲に存在することが好ましい。上記回折角（２θ）の範囲に単一ピークを有することにより、ｄｉｓｏｒｄｅｒ相の存在を確認することができる。
【００３５】
〔担体〕
酸化物触媒は、金属酸化物と、該金属酸化物を担持する担体と、を有することが好ましい。担体を有することにより、酸化物触媒をより高分散化することができ、担持された酸化物触媒に、高い耐摩耗性を与えることができる。
【００３６】
担体としては、特に限定されないが、例えば、シリカ、アルミナ、チタニア、ジルコニアが挙げられる。一般的にシリカは、それ自身不活性であり、他の担体に比べて、目的生成物に対する選択性を減ずることなく、上述の酸化物触媒に対し良好なバインド作用を有する点で好ましい担体である。シリカ源としてはシリカゾルが好ましい。
【００３７】
原料スラリー等のその他の成分が混合されていない状態におけるシリカゾルの濃度は、好ましくは１０〜５０質量％であり、好ましくは１５〜４５質量％であり、好ましくは２０〜４０質量％である。濃度が上記範囲内であることにより、シリカ粒子の分散性がより優れる傾向にある。
【００３８】
シリカゾルは、目的生成物の選択率の観点から、シリカ１次粒子の平均粒子直径が２０〜５５ｎｍ、好ましくは２０〜５０ｎｍである少なくとも１種のシリカゾル（ａ）４０〜１００質量％と、シリカ１次粒子径の平均粒子直径が５ｎｍ〜２０ｎｍである少なくとも１種のシリカゾル（ｂ）６０〜０質量％と、を含むことが好ましい。
【００３９】
酸化物触媒をより高分散化することができ、担持された酸化物触媒に、高い耐摩耗性を与えることができるという観点から、担体を含むことが好ましい。酸化物触媒中の担体の含有量の上限は、金属酸化物と担体の合計質量に対して、好ましくは８０質量％以下であり、より好ましくは７０質量％以下であり、さらに好ましくは６０質量％以下である。また、酸化物触媒中の担体の含有量の下限は、金属酸化物と担体の合計質量に対して、好ましくは２０質量％以上であり、より好ましくは３０質量％以上であり、さらに好ましくは４０質量％以上である。担体の含有量が８０質量％以下であることにより、ｄｉｓｏｒｄｅｒ相の含有量に影響を与えにくく、見掛け比重を調整でき流動性がより向上する傾向にある。また、担体の含有量が２０質量％以上であることにより、流動床反応用触媒のような強度を要する触媒として用いる場合、耐破砕性及び耐摩耗性等がより向上する傾向にある。
【００４０】
〔酸化物触媒の製造方法〕
本実施形態の酸化物触媒の製造方法は、モリブデン、ビスマス、鉄、コバルト、及びランタノイド元素Ａを含む酸化物触媒を構成する原料と、キレート剤と、を混合して原料スラリーを得る混合工程と、得られた前記原料スラリーを乾燥して乾燥体を得る乾燥工程と、得られた前記乾燥体を仮焼成する仮焼成工程と、有し、前記仮焼成工程が、前記乾燥体を１００℃から２００℃まで徐々に昇温する第１仮焼成工程と、前記乾燥体を２００℃から４５０℃まで徐々に昇温する第２仮焼成工程と、を含む。
【００４１】
上述のように、本発明者らは、ｄｉｓｏｒｄｅｒ相の含有量を１０〜６０質量％の範囲にコントロールすることに着目し、酸化物触媒の組成比や調製方法を総合的に検討した。
【００４２】
単に、ｄｉｓｏｒｄｅｒ相の結晶の構成元素であるモリブデン、ビスマス、鉄、及びランタノイド元素の含有量を制御しただけでは、ｄｉｓｏｒｄｅｒ相の含有量をコントロールできないが、上記製造方法により、酸化物触媒中のｄｉｓｏｒｄｅｒ相の含有量を１０〜６０質量％の範囲にコントロールすることができる。
【００４３】
本実施形態に係る製造方法により製造された酸化物触媒は、酸化物触媒中のｄｉｓｏｒｄｅｒ相の含有量が適切に調整され、アンモニア燃焼率を向上させることができ、アクリロニトリルを高収率で得ることができる。以下、各工程について詳細に説明する。
【００４４】
〔混合工程〕
混合工程は、Ｍｏ、Ｂｉ、Ｆｅ、Ｃｏ及びランタノイド元素Ａを含む酸化物触媒を構成する原料と、キレート剤と、を混合して原料スラリーを得る工程である。また、最終的に得られる酸化物触媒において、Ｍｏ１２原子に対する、ビスマスの原子比ａが１．０≦ａ≦５．０となり、鉄の原子比ｂが１．５≦ｂ≦６．０となり、コバルトの原子比ｃが２．０≦ｃ≦８．０となり、ランタノイド元素Ａの原子比ｄが０．５０≦ｄ≦５．０となるように各原料の混合割合を調整することが好ましい。
【００４５】
原料スラリーは、Ｍｏ、Ｂｉ、Ｆｅ、Ｃｏ、並びにセリウム、ランタン、セリウム、プラセオジウム、及びネオジム等のランタノイド元素Ａを含むものであれば特に限定されないが、必要に応じて、セシウム、ルビジウム、カリウム、ニッケル、マンガン、銅、亜鉛、マグネシウム、カルシウム、ストロンチウム、バリウム、錫、鉛を含んでもよい。これら金属元素の触媒原料としては、水又は硝酸に可溶な、アンモニウム塩、硝酸塩、塩酸塩、有機酸塩、酸化物、水酸化物、炭酸塩等が挙げられる。金属元素の触媒原料を酸化物として用いる場合は、当該酸化物が水又は有機溶媒に分散された分散液が好ましく、当該酸化物が水に分散された分散液がより好ましい。原料となる酸化物が水に分散されている場合、酸化物の凝集を抑制し、高分散させるために高分子等の界面活性剤が含まれていてもよい。酸化物の粒子径は好ましくは１〜５００ｎｍ、より好ましくは１０〜８０ｎｍである。担体を含有する酸化物触媒を製造する場合は、原料スラリーにシリカ原料としてシリカゾルを添加することが好ましい。
【００４６】
ｄｉｓｏｒｄｅｒ相の含有量を１０〜６０質量％の範囲に制御しやすくするため、上記原料混合スラリーにキレート剤を添加する。キレート剤は、ｄｉｓｏｒｄｅｒ相を構成する元素と錯体を形成し、スラリーに含まれるｄｉｓｏｒｄｅｒ相を構成する元素の溶解が促進されると考えられている。ｄｉｓｏｒｄｅｒ相を構成する元素は、スラリー中で、固形分として存在するよりも、溶解して存在した方が、ｄｉｓｏｒｄｅｒ相の結晶の核となる前駆体を小さくすることができる。
【００４７】
キレート剤としては、特に限定されないが、例えば、ポリエチレングリコール、ポリビニルアルコール、ポリアクリル酸、ポリカルボン酸、ポリアクリルアミド、ポリビニルピロリドン等の水溶性ポリマー；アミノカルボン酸類、マロン酸、コハク酸等の多価カルボン酸；ヒドラジン、エチレンジアミン、エチレンジアミン四酢酸等のアミン類；グリコール酸、りんご酸、シュウ酸、酒石酸、クエン酸等の有機酸、イミノジ酢酸、ニトリロトリ酢酸、ジエチレントラミンペンタ酢酸、トリエチレンテトラミンヘキサ酢酸、シクロヘキサン−１，２−ジアミンテトラ酢酸、Ｎ−ヒドロキシエチルエチレンジアミントリ酢酸、エチレングリコールジエチルエーテルジアミンテトラ酢酸、エチレンジアミンテトラプロピオン酸が挙げられる。これらキレート剤は、１種単独で用いても２種以上を併用してもよい。
【００４８】
キレート剤の添加量は、得られる酸化物触媒１００質量％に対して、好ましくは１．０〜１０質量％であり、より好ましくは１．０〜８．０質量％であり、さらに好ましくは２．０〜６．０質量％である。キレート剤の添加量が上記範囲であることにより、ｄｉｓｏｒｄｅｒ相の含有量を１０〜６０質量％の範囲により制御しやすい傾向にある。また、キレート剤の添加量が１０質量％以下であることにより、金属が過還元されることを抑制できる傾向にある。
【００４９】
原料スラリーの調製方法は通常用いられる方法であれば、特に限定されないが、例えば、Ｍｏのアンモニウム塩を温水に溶解させた溶液と、Ｂｉ、Ｆｅ、Ｃｏ、ランタノイド元素Ａ、及び必要に応じて用いるアルカリ金属を硝酸塩として水又は硝酸水溶液に溶解させた溶液と、を混合することにより調製することができる。混合後のスラリー中の金属元素濃度は、好ましくは１〜５０質量％であり、より好ましくは１０〜４０質量％であり、さらに好ましくは２０〜３５質量％である。金属元素濃度が上記範囲であることにより、触媒の均一性がより優れる傾向にある。
【００５０】
キレート剤をｄｉｓｏｒｄｅｒ相の結晶の前駆体により配位しやすくするため、原料スラリーを、ホモジナイザーを用いて混合することが好ましい。金属元素の原料成分とキレート剤が存在するスラリーを、強力な剪断力を有するホモジナイザーを用いて混合することによって、ｄｉｓｏｒｄｅｒ相の結晶の前駆体を粉砕・微細化し、ｄｉｓｏｒｄｅｒ相の結晶の前駆体の表面積を大きくすることでキレート剤が配位し易くなる傾向にある。また、ホモジナーザー処理をすることで、ｄｉｓｏｒｄｅｒ相の結晶の前駆体が小さくなるため、後述する本焼成工程においても大きな結晶が少なく、微結晶が多くなる確率が高くなる。結果としてｄｉｓｏｒｄｅｒ相の含有量を１０〜６０質量％の範囲により制御しやすくなる。さらに、ホモジナイザーを用いることによって、広い温度範囲にわたって安定で、かつｄｉｓｏｒｄｅｒ相の結晶の前駆体が均一に高分散したスラリーが得られる傾向にある。
【００５１】
混合工程では、より固形分粒子を微細化してｄｉｓｏｒｄｅｒ相の結晶の前駆体にキレート剤を配位させる観点から、高圧ホモジナイザーを用いることが好ましい。高圧ホモジナイザーを用いる際の圧力は、好ましくは１００〜１５００ｂａｒであり、より好ましくは５００〜１３００ｂａｒであり、さらに好ましくは１０００〜１２００ｂａｒである。圧力が１５００ｂａｒ以下であることにより、スラリー固形分が破砕されすぎることを抑制できる傾向にある。また、圧力が１００ｂａｒ以上であることにより、固形分粒子を十分に微細化することができる。
【００５２】
スラリー固形分のメジアン径は、好ましくは０．０１〜１０μｍであり、より好ましくは０．５〜７μｍであり、さらに好ましくは１〜５μｍである。スラリー固形分のメジアン径が１０μｍ以下であることにより、スラリー粘度が向上し、ｄｉｓｏｒｄｅｒ相の結晶子サイズがより小さくなり、ｄｉｓｏｒｄｅｒ相の含有量を１０〜６０質量％の範囲に制御しやすい傾向にある。また、スラリー固形分のメジアン径が０．１μｍ以上であることにより、スラリー粘度が低下し、スラリーから噴霧乾燥機へのラインが詰まることを抑制できる傾向にある。
【００５３】
スラリーの撹拌には、高圧ホモジナイザーを用いることが好ましい。金属元素の原料成分とキレート剤が存在するスラリーを、強力な剪断力を有する高圧ホモジナイザーを用いて混合・粉砕することによって、広い温度範囲にわたって安定かつｄｉｓｏｒｄｅｒ相の結晶の前駆体が均一に高分散したスラリーが得られる傾向にある。
【００５４】
〔乾燥工程〕
乾燥工程では、混合工程で得られた原料スラリーを乾燥して乾燥体（例えば、乾燥粒子）を得る。乾燥方法は、特に制限はされず、一般に用いられている方法によって行うことができ、例えば、蒸発乾涸法、噴霧乾燥法、減圧乾燥法等の任意の方法で行なうことができる。噴霧乾燥法としては、通常工業的に実施される遠心方式、二流体ノズル方式及び高圧ノズル方式等を採用することができる。また、乾燥熱源としては、特に限定されないが、例えば、スチーム、電気ヒーター等によって加熱された空気を用いることが好ましい。この際、噴霧乾燥装置の乾燥機入口の温度は、好ましくは１５０〜４００℃、より好ましくは１８０〜４００℃、さらに好ましくは２００〜３５０℃である。上記温度範囲であることにより、複合酸化物がより形成されやすい傾向にある。
【００５５】
〔仮焼成工程〕
仮焼成工程では、乾燥工程で得られた乾燥体を仮焼成して仮焼成体を得る。仮焼成の目的は、乾燥体中に残存している水分、硝酸等の除去、アンモニウム塩等である原料及び硝酸塩等である原料に由来して生成する硝酸アンモニウム等、及びキレート剤、水に分散された酸化物を原料にした場合の界面活性剤等の有機物をおだやかに燃焼させることにある。仮焼成の雰囲気は、酸素を含んでいても、不活性ガスでもよい。
【００５６】
硝酸アンモニウムやキレート剤が燃焼する時は発熱を伴う。一気に燃焼させると大きな発熱を伴うため、一気にｄｉｓｏｒｄｅｒ相の結晶化が進行してしまい、ｄｉｓｏｒｄｅｒ相の含有量をコントロールしにくい傾向にある。このため、仮焼成工程は、乾燥体を１００℃から２００℃まで徐々に昇温する第１仮焼成工程と、前記乾燥体を２００℃から４５０℃まで徐々に昇温する第２仮焼成工程とを有する。
【００５７】
第１仮焼成工程では、ｄｉｓｏｒｄｅｒ相の前駆体である乾燥体を１００℃から２００℃まで徐々に昇温することにより、水分や硝酸、キレート剤の一部をおだやかに燃焼させる。本明細書中、「徐々に昇温」とは、昇温時間にして通常２ｈ〜１０ｈかけて設定温度まで昇温することをいう。昇温速度は常に一定である必要はない。昇温時間は、好ましくは２．５ｈ〜８ｈ、より好ましくは３ｈ〜６ｈである。その後１５０〜２００℃で１ｈ以上保持し、第１焼成体を得る。
【００５８】
第２仮焼成工程では、第１仮焼成体を２００から４５０℃まで徐々に昇温することにより、ｄｉｓｏｒｄｅｒ相の前駆体に配位しているキレート剤をおだやかに燃焼させる。ｄｉｓｏｒｄｅｒ相の含有量を１０〜６０質量％の範囲に制御しやすくする観点から、昇温時間は、２ｈ〜１０ｈ、好ましくは２．５ｈ〜８ｈ、より好ましくは３ｈ〜６ｈである。その後、４５０℃〜５００℃で３ｈ以上保持し、仮焼成体を得ることが好ましい。
【００５９】
この２段の昇温工程を設けず、初めから４５０℃以上の温度範囲で仮焼成を行った場合、ｄｉｓｏｒｄｅｒ相の結晶構造が生成し難くなったり、大きいｄｉｓｏｒｄｅｒ相の結晶が生成したりして、ｄｉｓｏｒｄｅｒ相の含有量が制御できない。
【００６０】
〔本焼成工程〕
本焼成工程では、得られた仮焼成体を本焼成して本焼成体を得る。本焼成の目的は、所望の結晶構造を形成し易くすることにある。本発明者らの知見によると、結晶構造は焼成温度と焼成時間との積の影響を受けるため、焼成温度と焼成時間とを適切に設定することが好ましい。本焼成の雰囲気は、酸素を含んでいても、不活性ガスでもよい。
【００６１】
本焼成の温度は、ｄｉｓｏｒｄｅｒ相の結晶を生成させる観点で仮焼成の温度より高くすることが好ましい。これにより、ｄｉｓｏｒｄｅｒ相の含有量を１０〜６０質量％の範囲により容易に制御することができる。本焼成温度は、結晶を成長させる観点から、好ましくは４５０℃〜７００℃であり、より好ましくは５００℃〜６５０℃であり、さらに好ましくは５３０℃〜６００℃である。また、本焼成時間は、好ましくは０．１〜２４時間であり、より好ましくは２〜１２時間であり、さらに好ましくは２〜１０時間である。このように焼成温度と焼成時間との積を適切にすることにより、ｄｉｓｏｒｄｅｒ相の結晶生成を促すことができる。
【００６２】
さらに、本焼成温度が４５０℃未満の低温の場合には、結晶構造の生成のために焼成温度及び焼成時間を適切にする観点から、２４〜７２時間程度の長時間の本焼成を行うことが好ましく、本焼成温度が７００℃よりの高温の場合には、得られる酸化物触媒のｄｉｓｏｒｄｅｒ相の結晶サイズが大きくなりすぎて触媒活性が下がってしまうのを防ぐ観点から、１時間以下の短時間の本焼成を行うことが好ましい。
【００６３】
上記酸化物触媒の製造方法により、モリブデン、ビスマス、鉄、及びランタノイド元素を含む結晶系からなるｄｉｓｏｒｄｅｒ相の含有量が１０〜６０質量％となる酸化物触媒を得ることができる。
【００６４】
〔アクリロニトリルの製造方法〕
本実施形態のアクリロニトリルの製造方法は、上記酸化物触媒を用いて、流動層反応器内で、プロピレンと、分子状酸素と、アンモニアとを反応させてアクリロニトリルを製造するアクリロニトリル製造工程を有する。反応は、例えば、所定の反応温度下、流動層反応器内に、プロピレンと、分子状酸素含有ガスと、アンモニアと、を含む混合ガスを導入することにより進行する。
【００６５】
原料のプロピレン及びアンモニアは、必ずしも高純度である必要はなく、工業グレードのものを使用することができる。
【００６６】
また、分子状酸素含有ガスとしては、特に限定されないが、例えば、純酸素ガス、及びＮ2Ｏ、空気等の酸素を含むガス、酸素を空気と混合するなどして酸素濃度を高めたガスを用いることもできる。このなかでも、工業的観点から空気が好ましい。また、分子状酸素濃度は、混合ガス１００体積％に対して、好ましくは１〜２０体積％である。
【００６７】
希釈ガスとしては、特に限定されないが、例えば、窒素、二酸化炭素、水蒸気及びこれらの混合ガスが挙げられる。水蒸気は、成形触媒へのコーキングを防ぐ観点からは含まれることが好ましいが、アクリル酸、メタクリル酸、酢酸等のカルボン酸の副生を抑制するために、できるだけ混合ガス中の水蒸気濃度は低いことが好ましく、混合ガス１００体積％に対して、好ましくは０〜３０体積％であり、より好ましくは２〜２０体積％であり、さらに好ましくは３〜１０体積％である。
【００６８】
分子状酸素含有ガスと希釈ガスとの混合比に関しては、体積比で下記不等式の条件を満足することが好ましい。さらに、原料ガス全体における分子状酸素の濃度は１〜２０体積％であることが好ましい。
０．０１＜分子状酸素含有ガス／（分子状酸素含有ガス＋希釈ガス）＜０．３
【００６９】
分子状酸素源が空気である場合、プロピレンに対するアンモニア及び空気のモル比（プロピレン／アンモニア／空気）は、好ましくは１／（０．８〜１．４）／（７〜１２）、より好ましくは１／０．９〜１．３／８〜１１の範囲である。
【００７０】
また、反応温度は、好ましくは３５０〜５５０℃であり、より好ましくは４００〜５００℃の範囲である。さらに、反応圧力は、好ましくは微減圧〜０．８ＭＰａである。また、原料ガスと触媒との接触時間は、好ましくは０．５〜２０（ｓｅｃ・ｇ／ｃｃ）であり、より好ましくは１〜１０（ｓｅｃ・ｇ／ｃｃ）である。
【実施例】
【００７１】
以下に実施例を挙げて本発明をより具体的に説明するが、本発明はこれらの実施例により何ら限定されるものではない。また、各種物性の評価方法は下記に示すとおりである。
【００７２】
〔酸化物触媒の反応性能評価〕
反応装置として、外径２３ｍｍのパイレックス（登録商標）ガラス製流動層反応管を用いた。反応温度Ｔは４３０℃、反応圧力Ｐは０．１５ＭＰａ、充填酸化物触媒量Ｗは４０〜６０ｇ、全供給ガス量Ｆは２５０〜４５０ｍＬ／ｓｅｃ（ＮＴＰ換算）とした。なお、接触時間は下記式により求められる。また、供給した原料ガスの組成（プロピレン／アンモニア／空気のモル比）は、１／０．７〜１．４／８．０〜１１．０とし、反応ガス中の未反応アンモニア濃度が０．５％以下、未反応酸素濃度が０．２％以下になるよう供給ガス組成を上記範囲内で適宜変更して反応を実施した。原料供給開始より２４時間後の反応ガスをガスクロマトグラフィーで分析し酸化物触媒の反応性能を求めた。
接触時間（ｓｅｃ・ｇ／ｍＬ）＝（Ｗ／Ｆ）×２７３／（２７３＋Ｔ）×Ｐ／０．１０
【００７３】
実施例及び比較例において、反応成績を表すために用いた転化率、選択率、収率、アンモニア燃焼率は次式で定義した。
転化率＝（反応した原料のモル数／供給した原料のモル数）×１００
選択率＝（生成した化合物のモル数／反応した原料のモル数）×１００
収率＝（生成した化合物のモル数／供給した原料のモル数）×１００
アンモニア燃焼率＝（生成した窒素のモル数）×２／（供給したアンモニアのモル数）×１００
【００７４】
〔原料スラリーのメジアン径（平均粒子径）〕
原料スラリーのメジアン径は、レーザー回折散乱粒度分布測定装置（Ｂｅｃｋｍａｎ  Ｃｏｕｌｔｅｒ社製、商品名「ＬＳ２３０」）により粒子径分布を測定し、その体積平均（メジアン径）として求めた。
【００７５】
〔ｄｉｓｏｒｄｅｒ相の含有量（Ｘ線回折測定法及びリートベルト解析）〕
リートベルト解析とは、Ｘ線回折の結果から評価対象の試料中に含まれている結晶の種類およびその量を解析するものである。リートベルト法としては、例えば、「粉末Ｘ線解析の実際  第二版」朝倉書店、中井泉、泉富士夫編集の７章、８章、９章に記載されている方法を用いる。
【００７６】
Ｘ線回折測定：解析対象の試料を平坦な試料皿に詰め、光学配置をブラッグ・ブレンターノ法により測定した。入射Ｘ線としてＣｕ−Ｋα線を用い、高次項除去のため、Ｎｉフィルターを用いた。このＸ線回折測定により、２θ＝５°以上７５°以下の範囲のＸ線回折パターンを取得した。リートベルト解析において、良好な結果を得るため、角度ステップ０．０２°以下、最大強度２００００カウント以上とした。
【００７７】
リートベルト解析：リートベルト解析は、中井泉氏により開発されたプログラム「ＲＩＥＴＡＮ−ＦＰ」を用いることにより行った。初期結晶構造パラメータとしては以下の条件を用いた。
Ａ相（Ｄｉｓｏｒｄｅｒ相）：正方晶系、ＣａＷＯ4構造（Ｓｃｈｅｅｌｉｔｅ構造）
Ｂ相（Ｆｅ2Ｍｏ3Ｏ12相）：単斜晶系
Ｃ相（β−ＣｏＭｏＯ4相）：単斜晶系
Ｄ相（α−Ｂｉ2Ｍｏ3Ｏ12相）：単斜晶系（Ｓｃｈｅｅｌｉｔｅ構造）
【００７８】
リートベルト解析として精密化するパラメータは、測定の光学配置に起因する吸収因子、一定照射幅補正因子、ローレンツ・偏光因子、シフト因子に加え、強度に相当するスケール因子、バックグラウンドパラメータ、プロファイル関数、格子定数とした。精密化がおおよそ済んだところで、一致が悪いピーク強度に関しては、原子占有率を変えることで精密化した。以上の精密化の結果、測定結果とフィティングの結果の残差が４％以下であることを確認し、精密化を完了した。
【００７９】
精密化した結果を用いることで、評価対象の試料中に含まれている結晶の格子定数、および結晶の合計量に対するそれぞれの結晶の量（質量％）を評価した。
【００８０】
［実施例１］
シリカ一次粒子の平均粒子直径が１２ｎｍのＳｉＯ2を３０質量％含む水性シリカゾル７５０ｇと、シリカ一次粒子の平均粒子直径が４１ｎｍのＳｉＯ2を３０質量％含む水性シリカゾル７５０ｇと、を混合してシリカゾルの混合液を得た。
【００８１】
約９０℃の温水７３９．５ｇに、ヘプタモリブデン酸アンモニウム４１４．３ｇを溶解させ、２８％のアンモニア水１６．７ｇを添加した（Ａ液）。また、硝酸ビスマス１４２．９ｇ、硝酸セリウム８４．８ｇ、硝酸鉄２０４．３ｇ、硝酸ルビジウム２．８７ｇ、及び硝酸コバルト２８８．４ｇを、１６．６質量％の硝酸水溶液３８５．３ｇに溶解させた（Ｂ液）。
【００８２】
シリカゾルの混合液にＡ液を加え、混合液を得た。その混合液にＢ液を入れ、酒石酸を４０．２ｇ添加し、約５０℃で約３時間程度撹拌混合した。この混合液を１２００ｂａｒで高圧ホモジナイザーを使用して処理し、メジアン径が２．０μｍの原料スラリーを得た。この原料スラリーを噴霧乾燥器に送り、入り口温度２４０℃、出口温度約１３５℃で噴霧乾燥し、噴霧乾燥体を得た。得られた噴霧乾燥体を、空気中で１００℃から２００℃まで３ｈかけて昇温した後、２００℃で２時間保持して第１仮焼成体を得た。第２仮焼成として、得られた第１仮焼成体を２００℃から４５０℃まで３ｈかけて昇温し、３ｈ保持し、仮焼成体を得た。本焼成として仮焼成体を空気中、５９０℃で２ｈ保持し、酸化物触媒を得た。得られた酸化物触媒の組成を表１に示す。Ｘ線回折測定をしたところ、回折角（２θ）１８．３１°、２８．２１°、３３．６５°、４６．１５°に単一ピークを有したことから、ｄｉｓｏｒｄｅｒ相の結晶が生成していることを確認した。
【００８３】
酸化物触媒の反応評価として、この酸化物触媒５０ｇを用いて、接触時間＝３．８（ｓｅｃ・ｇ／ｍＬ）でプロピレンのアンモ酸化反応を行った。原料組成（モル比）はプロピレン／アンモニア／空気＝１／１．１７／８．６６とした。反応開始から２４時間後の反応評価結果及び、Ｘ線回折パターンのリートベルト解析から得られたｄｉｓｏｒｄｅｒ相の含有量を表１に示す。
【００８４】
また、図３に、実施例１の酸化物触媒のＸ線回折パターン及びリートベルト解析を行って結晶相の割合を算出した結果を示す。
【００８５】
［実施例２］
シリカ一次粒子の平均粒子直径が１２ｎｍのＳｉＯ2を３０質量％含む水性シリカゾル６６６．７ｇと、シリカ一次粒子の平均粒子直径が４１ｎｍのＳｉＯ2を３０質量％含む水性シリカゾル６６６．７ｇと、を混合してシリカゾルの混合液を得た。
【００８６】
約９０℃の温水７８９．８ｇに、ヘプタモリブデン酸アンモニウム４４２．４ｇを溶解させ、２８％のアンモニア水１７．８ｇを添加した（Ａ液）。また、硝酸ビスマス１８３．１ｇ、硝酸セリウム７２．４ｇ、硝酸鉄２４３．４ｇ、硝酸ルビジウム３．０６ｇ、硝酸ニッケル３０．７ｇ、及び硝酸コバルト２７７．２ｇを、１６．６質量％の硝酸水溶液３８５．１ｇに溶解させた（Ｂ液）。
【００８７】
シリカゾルの混合液にＡ液を加え、混合液を得た。その混合液にＢ液を入れ、シュウ酸を４０．２ｇ添加し、約５０℃で約３時間程度撹拌混合した。この混合液を１２００ｂａｒで高圧ホモジナイザーを使用して処理し、メジアン径が２．０μｍの原料スラリーを得た。この原料スラリーを噴霧乾燥器に送り、入り口温度２４０℃、出口温度約１３５℃で噴霧乾燥し、噴霧乾燥体を得た。得られた噴霧乾燥体を、空気中で１００℃から２００℃まで３ｈかけて昇温した後、２００℃で２時間保持して第１仮焼成体を得た。第２仮焼成として、得られた第１仮焼成体を２００℃から４５０℃まで３ｈかけて昇温し、２ｈ保持し、仮焼成体を得た。本焼成として仮焼成体を空気中、５８０℃で２ｈ保持し、酸化物触媒を得た。酸化物触媒の組成を表１に示す。Ｘ線回折測定をしたところ、回折角（２θ）１８．３１°、２８．２５  °、３３．６８°、４６．１８°に単一ピークを有したことからｄｉｓｏｒｄｅｒ相の結晶が生成していることを確認した。
【００８８】
酸化物触媒の反応評価として、この酸化物触媒５０ｇを用いて、接触時間＝４．４（ｓｅｃ・ｇ／ｍＬ）でプロピレンのアンモ酸化反応を行った。原料組成（モル比）はプロピレン／＝１／１．２１／８．９４とした。反応開始から２４時間後の反応評価結果及び、Ｘ線回折パターンのリートベルト解析から得られたｄｉｓｏｒｄｅｒ相の含有量を表１に示す。
【００８９】
［実施例３］
高圧ホモジナイザーを使用しなかったこと以外は実施例１と同じ条件で酸化物触媒を得た。なお、原料スラリーのメジアン径は、７．０μｍであった。Ｘ線回折測定をしたところ、回折角（２θ）１８．３２°、２８．２２  °、３３．６７°、４６．１７°に、単一ピークを有したことからｄｉｓｏｒｄｅｒ相の結晶が生成していることを確認した。
【００９０】
酸化物触媒の反応評価として、この酸化物触媒５０ｇを用いて、接触時間＝４．０（ｓｅｃ・ｇ／ｍＬ）でプロピレンのアンモ酸化反応を行った。原料組成（モル比）はプロピレン／アンモニア／空気＝１／１．２５／９．０９とした。反応開始から２４時間後の反応評価結果及び、Ｘ線回折パターンのリートベルト解析から得られたｄｉｓｏｒｄｅｒ相の含有量を表１に示す。
【００９１】
［実施例４］
第２仮焼成として、得られた第１仮焼成体を２００℃から４５０℃まで２ｈかけて昇温した以外は実施例１と同じ条件で酸化物触媒を得た。Ｘ線回折測定をしたところ、回折角（２θ）１８．２９°、２８．１９  °、３３．６３°、４６．１２°に、単一ピークを有したことからｄｉｓｏｒｄｅｒ相の結晶が生成していることを確認した。
【００９２】
酸化物触媒の反応評価として、この酸化物触媒５０ｇを用いて、接触時間＝４．５（ｓｅｃ・ｇ／ｍＬ）でプロピレンのアンモ酸化反応を行った。原料組成（モル比）はプロピレン／アンモニア／空気＝１／１．１３／８．６５とした。反応開始から２４時間後の反応評価結果及び、Ｘ線回折パターンのリートベルト解析から得られたｄｉｓｏｒｄｅｒ相の含有量を表１に示す。
【００９３】
［実施例５］
シリカ一次粒子の平均粒子直径が１２ｎｍのＳｉＯ2を３０質量％含む水性シリカゾル７５０ｇと、シリカ一次粒子の平均粒子直径が４１ｎｍのＳｉＯ2を３０質量％含む水性シリカゾル７５０ｇとを混合してシリカゾルの混合液を得た。
【００９４】
約９０℃の温水７３２．８ｇにヘプタモリブデン酸アンモニウム４１０．５ｇを溶解させ、２８％のアンモニア水１６．５ｇを添加した（Ａ液）。また、硝酸ビスマス１７９．３ｇ、硝酸セリウム８４．１ｇ、硝酸鉄１６３．６ｇ、硝酸ルビジウム２．８４ｇ、硝酸ランタン１７．２ｇ及び硝酸コバルト２４０．１ｇを１６．６質量％の硝酸水溶液３８０．０ｇに溶解させた（Ｂ液）。
【００９５】
シリカゾルの混合液にＡ液を加え、混合液を得た。その混合液にＢ液を入れ、ジエチレントラミンペンタ酢酸を４０．２ｇ添加し、約５０℃で約３時間程度撹拌混合した。この混合液を９００ｂａｒで高圧ホモジナイザーを使用して処理し、メジアン径が６．０μｍの原料スラリーを得た。この原料スラリーを噴霧乾燥器に送り、入り口温度２４０℃、出口温度約１３５℃で噴霧乾燥し、噴霧乾燥体を得た。得られた噴霧乾燥体を、空気中で１００℃から２００℃まで３ｈかけて昇温した後、２００℃で２時間保持して第１仮焼成体を得た。第２仮焼成として、得られた第１仮焼成体を２００℃から４５０℃まで３ｈかけて昇温し、３ｈ保持し、仮焼成体を得た。本焼成として仮焼成体を空気中、５９０℃で２ｈ保持し、酸化物触媒を得た。酸化物触媒の組成を表１に示す。Ｘ線回折測定をしたところ、回折角（２θ）１８．２５°、２８．１６°、３３．５８°、４６．０８°に単一ピークを有したことからｄｉｓｏｒｄｅｒ相の結晶が生成していることを確認した。
【００９６】
酸化物触媒の反応評価として、この酸化物触媒５０ｇを用いて、接触時間＝４．６（ｓｅｃ・ｇ／ｍＬ）でプロピレンのアンモ酸化反応を行った。原料組成（モル比）はプロピレン／アンモニア／空気＝１／１．１４／８．６０とした。反応開始から２４時間後の反応評価結果及び、Ｘ線回折パターンのリートベルト解析から得られたｄｉｓｏｒｄｅｒ相の含有量を表１に示す。
【００９７】
［実施例６］
シリカ一次粒子の平均粒子直径が１２ｎｍのＳｉＯ2を３０質量％含む水性シリカゾル７５０ｇと、シリカ一次粒子の平均粒子直径が４１ｎｍのＳｉＯ2を３０質量％含む水性シリカゾル７５０ｇとを混合してシリカゾルの混合液を得た。
【００９８】
約９０℃の温水７０５．７ｇにヘプタモリブデン酸アンモニウム３９５．３ｇを溶解させ、２８％のアンモニア水１５．９ｇを添加した（Ａ液）。また、硝酸ビスマス１９０．８ｇ、硝酸セリウム１１３．３ｇ、硝酸鉄１１２．５ｇ、硝酸ルビジウム１．３７ｇ、硝酸マグネシウム２４．２、硝酸セシウム０．７２ｇ及び硝酸コバルト２７５．２ｇを１６．６質量％の硝酸水溶液３７８．７ｇに溶解させた（Ｂ液）。
【００９９】
シリカゾルの混合液にＡ液を加え、混合液を得た。その混合液にＢ液を入れ、酒石酸を４０．２ｇ添加し、約５０℃で約３時間程度撹拌混合した。この混合液を１２００ｂａｒで高圧ホモジナイザーを使用して処理し、メジアン径が２．０μｍの原料スラリーを得た。この原料スラリーを噴霧乾燥器に送り、入り口温度２４０℃、出口温度約１３５℃で噴霧乾燥し、噴霧乾燥体を得た。得られた噴霧乾燥体を、空気中で１００℃から２００℃まで３ｈかけて昇温した後、２００℃で２時間保持して第１仮焼成体を得た。第２仮焼成として、得られた第１仮焼成体を２００℃から４５０℃まで３ｈかけて昇温し、３ｈ保持し、仮焼成体を得た。本焼成として仮焼成体を空気中、５９０℃で２ｈ保持し、酸化物触媒を得た。酸化物触媒の組成を表１に示す。Ｘ線回折測定をしたところ、回折角（２θ）１８．３３°、２８．２５°、３３．６９°、４６．１９°の範囲に、単一ピークを有したことからｄｉｓｏｒｄｅｒ相の結晶が生成していることを確認した。
【０１００】
酸化物触媒の反応評価として、この酸化物触媒５０ｇを用いて、接触時間＝４．９（ｓｅｃ・ｇ／ｍＬ）でプロピレンのアンモ酸化反応を行った。原料組成（モル比）はプロピレン／アンモニア／空気＝１／１．３０／９．３６とした。反応開始から２４時間後の反応評価結果及び、Ｘ線回折パターンのリートベルト解析から得られたｄｉｓｏｒｄｅｒ相の含有量を表１に示す。
【０１０１】
［比較例１］
酒石酸を用いなかったこと以外は実施例１と同じ条件で酸化物触媒を得た。Ｘ線回折測定をしたところ、回折角（２θ）１８．３３°、２８．２４°、３３．６８°、４６．１６°に、単一ピークを有したことからｄｉｓｏｒｄｅｒ相の結晶が生成していることを確認した。
【０１０２】
酸化物触媒の反応評価として、この酸化物触媒５０ｇを用いて、接触時間＝４．８（ｓｅｃ・ｇ／ｍＬ）でプロピレンのアンモ酸化反応を行った。原料組成（モル比）はプロピレン／アンモニア／空気＝１／１．３５／９．４８とした。反応開始から２４時間後の反応評価結果及び、Ｘ線回折パターンのリートベルト解析から得られたｄｉｓｏｒｄｅｒ相の含有量を表１に示す。
【０１０３】
［比較例２］
仮焼成を行わなかった以外は実施例１と同じ条件で酸化物触媒を得た。Ｘ線回折測定をしたところ、回折角（２θ）１８．２１°、２８．１２°、３３．５６°、４６．０９°に、単一ピークを有したことからｄｉｓｏｒｄｅｒ相の結晶が生成していることを確認した。
【０１０４】
酸化物触媒の反応評価として、この酸化物触媒５０ｇを用いて、接触時間＝４．５（ｓｅｃ・ｇ／ｍＬ）でプロピレンのアンモ酸化反応を行った。原料組成（モル比）はプロピレン／アンモニア／空気＝１／１．３１／９．４９とした。反応開始から２４時間後の反応評価結果及び、Ｘ線回折パターンのリートベルト解析から得られたｄｉｓｏｒｄｅｒ相の含有量を表１に示す。
【０１０５】
［比較例３］
シリカ一次粒子の平均粒子直径が１２ｎｍのＳｉＯ2を３０質量％含む水性シリカゾル７５０ｇと、シリカ一次粒子の平均粒子直径が４１ｎｍのＳｉＯ2を３０質量％含む水性シリカゾル７５０ｇとを混合してシリカゾルの混合液を得た。
【０１０６】
約９０℃の温水７８５．０ｇにヘプタモリブデン酸アンモニウム４３９．８ｇを溶解させ、２８％のアンモニア水１７．７ｇを添加した（Ａ液）。また、硝酸ビスマス１５１．６ｇ、硝酸鉄２１６．９ｇ、硝酸ルビジウム３．０４ｇ、及び硝酸コバルト３０６．１ｇを１６．６質量％の硝酸水溶液３８８．２ｇに溶解させた（Ｂ液）。
【０１０７】
シリカゾルの混合液にＡ液を加え、混合液を得た。その混合液にＢ液を入れ、酒石酸を４０．２ｇ添加し、約５０℃で約３時間程度撹拌混合した。この混合液を１２００ｂａｒで高圧ホモジナイザーを使用して処理し、メジアン径が２．０μｍの原料スラリーを得た。この原料スラリーを噴霧乾燥器に送り、入り口温度２４０℃、出口温度約１３５℃で噴霧乾燥し、噴霧乾燥体を得た。得られた噴霧乾燥体を、空気中で１００℃から２００℃まで３ｈかけて昇温した後、２００℃で２時間保持して第１仮焼成体を得た。第２仮焼成として、得られた第１仮焼成体を２００℃から４５０℃まで３ｈかけて昇温し、３ｈ保持し、仮焼成体を得た。本焼成として仮焼成体を空気中、５９０℃で２ｈ保持し、酸化物触媒を得た。酸化物触媒の組成を表１に示す。Ｘ線回折測定をしたところ、回折角（２θ）１８．３０°±０．２°、２８．２０  °±０．２°、３３．６５°±０．２°、４６．１５°±０．２°の範囲に、単一ピークを有さなかったことから、ｄｉｓｏｒｄｅｒ相の結晶が生成していないことを確認した。
【０１０８】
酸化物触媒の反応評価として、この酸化物触媒５０ｇを用いて、接触時間＝５．２（ｓｅｃ・ｇ／ｍＬ）でプロピレンのアンモ酸化反応を行った。原料組成（モル比）はプロピレン／アンモニア／空気＝１／１．３４／９．３９とした。反応開始から２４時間後の反応評価結果及び、Ｘ線回折パターンのリートベルト解析から得られたｄｉｓｏｒｄｅｒ相の含有量を表１に示す。
【０１０９】
［比較例４］
シリカ一次粒子の平均粒子直径が１２ｎｍのＳｉＯ2を３０質量％含む水性シリカゾル８３３．３ｇと、シリカ一次粒子の平均粒子直径が４１ｎｍのＳｉＯ2を３０質量％含む水性シリカゾル８３３．３ｇとを混合してシリカゾルの混合液を得た。
【０１１０】
約９０℃の温水５１１．４ｇにヘプタモリブデン酸アンモニウム２８６．５ｇを溶解させ、２８％のアンモニア水１１．５ｇを添加した（Ａ液）。また、硝酸ビスマス３４２．４ｇ、硝酸セリウム１０５．６ｇ、硝酸鉄１７３．９ｇ、硝酸ルビジウム１．９８ｇ、及び硝酸コバルト１１９．７ｇを１６．６質量％の硝酸水溶液３６６．０ｇに溶解させた（Ｂ液）。
【０１１１】
シリカゾルの混合液にＡ液を加え、混合液を得た。その混合液にＢ液を入れ、酒石酸を４０．２ｇ添加し、約５０℃で約３時間程度撹拌混合した。この混合液を１２００ｂａｒで高圧ホモジナイザーを使用して処理し、メジアン径が２．０μｍの原料スラリーを得た。この原料スラリーを噴霧乾燥器に送り、入り口温度２４０℃、出口温度約１３５℃で噴霧乾燥し、噴霧乾燥体を得た。得られた噴霧乾燥体を、空気中で１００℃から２００℃まで３ｈかけて昇温した後、２００℃で２時間保持して第１仮焼成体を得た。第２仮焼成として、得られた第１仮焼成体を２００℃から４５０℃まで３ｈかけて昇温し、３ｈ保持し、仮焼成体を得た。本焼成として仮焼成体を空気中、５９０℃で２ｈ保持し、酸化物触媒を得た。酸化物触媒の組成を表１に示す。Ｘ線回折測定をしたところ、回折角（２θ）１８．３５°、２８．２６°、３３．７０°、４６．１９°に、単一ピークを有したことからｄｉｓｏｒｄｅｒ相の結晶が生成していることを確認した。
【０１１２】
酸化物触媒の反応評価として、この酸化物触媒５０ｇを用いて、接触時間＝４．７（ｓｅｃ・ｇ／ｍＬ）でプロピレンのアンモ酸化反応を行った。原料組成（モル比）はプロピレン／アンモニア／空気＝１／１．０５／９．０８とした。反応開始から２４時間後の反応評価結果及び、Ｘ線回折パターンのリートベルト解析から得られたｄｉｓｏｒｄｅｒ相の含有量を表１に示す。
【０１１３】
［比較例５］
シリカ一次粒子の平均粒子直径が１２ｎｍのＳｉＯ2を３０質量％含む水性シリカゾル７５０ｇと、シリカ一次粒子の平均粒子直径が４１ｎｍのＳｉＯ2を３０質量％含む水性シリカゾル７５０ｇとを混合してシリカゾルの混合液を得た。
【０１１４】
約９０℃の温水６３６ｇにヘプタモリブデン酸アンモニウム３５６．３ｇを溶解させ、２８％のアンモニア水１４．３ｇを添加した（Ａ液）。また、硝酸ビスマス２６２．１ｇ、硝酸セリウム１６０．５、硝酸鉄２１６．３ｇ、硝酸ルビジウム２．４７ｇ、及び硝酸コバルト１２９ｇを１６．６質量％の硝酸水溶液３７２．２ｇに溶解させた（Ｂ液）。
【０１１５】
シリカゾルの混合液にＡ液を加え、混合液を得た。その混合液にＢ液を入れ、酒石酸を４０．２ｇ添加し、約５０℃で約３時間程度撹拌混合した。この混合液を１２００ｂａｒで高圧ホモジナイザーを使用して処理し、メジアン径が２．０μｍの原料スラリーを得た。この原料スラリーを噴霧乾燥器に送り、入り口温度２４０℃、出口温度約１３５℃で噴霧乾燥し、噴霧乾燥体を得た。得られた噴霧乾燥体を、空気中で１００℃から２００℃まで３ｈかけて昇温した後、２００℃で２時間保持して第１仮焼成体を得た。第２仮焼成として、得られた第１仮焼成体を２００℃から４５０℃まで３ｈかけて昇温し、３ｈ保持し、仮焼成体を得た。本焼成として仮焼成体を空気中、５９０℃で２ｈ保持し、酸化物触媒を得た。酸化物触媒の組成を表１に示す。Ｘ線回折測定をしたところ、回折角（２θ）１８．３８°、２８．２７°、３３．７０°、４６．２１°に、単一ピークを有したことからｄｉｓｏｒｄｅｒ相の結晶が生成していることを確認した。
【０１１６】
酸化物触媒の反応評価として、この酸化物触媒５０ｇを用いて、接触時間＝４．８（ｓｅｃ・ｇ／ｍＬ）でプロピレンのアンモ酸化反応を行った。原料組成（モル比）はプロピレン／アンモニア／空気＝１／１．０１／９．３５とした。反応開始から２４時間後の反応評価結果及び、Ｘ線回折パターンのリートベルト解析から得られたｄｉｓｏｒｄｅｒ相の含有量を表１に示す。
【０１１７】
また、図４に、比較例５の酸化物触媒のＸ線回折パターン及びリートベルト解析を行って結晶相の割合を算出した結果を示す。
【０１１８】
［比較例６］
シリカ一次粒子の平均粒子直径が１２ｎｍのＳｉＯ2を３０質量％含む水性シリカゾル７５０ｇと、シリカ一次粒子の平均粒子直径が４１ｎｍのＳｉＯ2を３０質量％含む水性シリカゾル７５０ｇとを混合してシリカゾルの混合液を得た。
【０１１９】
約９０℃の温水６８５．１ｇにヘプタモリブデン酸アンモニウム３８３．８ｇを溶解させ、２８％のアンモニア水１５．４ｇを添加した（Ａ液）。また、硝酸ビスマス１３２．４ｇ、硝酸セリウム７８．６、硝酸鉄１８９．３ｇ、硝酸ルビジウム２．６６ｇ、及び硝酸コバルト４２７．５ｇを１６．６質量％の硝酸水溶液３８７．９ｇに溶解させた（Ｂ液）。
【０１２０】
シリカゾルの混合液にＡ液を加え、混合液を得た。その混合液にＢ液を入れ、酒石酸を４０．２ｇ添加し、約５０℃で約３時間程度撹拌混合した。この混合液を１２００ｂａｒで高圧ホモジナイザーを使用して処理し、メジアン径が２．０μｍの原料スラリーを得た。この原料スラリーを噴霧乾燥器に送り、入り口温度２４０℃、出口温度約１３５℃で噴霧乾燥し、噴霧乾燥体を得た。得られた噴霧乾燥体を、空気中で１００℃から２００℃まで３ｈかけて昇温した後、２００℃で２時間保持して第１仮焼成体を得た。第２仮焼成として、得られた第１仮焼成体を２００℃から４５０℃まで３ｈかけて昇温し、３ｈ保持し、仮焼成体を得た。本焼成として仮焼成体を空気中、５９０℃で２ｈ保持し、酸化物触媒を得た。酸化物触媒の組成を表１に示す。Ｘ線回折測定をしたところ、回折角（２θ）１８．３３°、２８．２４°、３３．６７°、４６．１７°に、単一ピークを有したことからｄｉｓｏｒｄｅｒ相の結晶が生成していることを確認した。
【０１２１】
酸化物触媒の反応評価として、この酸化物触媒５０ｇを用いて、接触時間＝４．０（ｓｅｃ・ｇ／ｍＬ）でプロピレンのアンモ酸化反応を行った。原料組成（モル比）はプロピレン／アンモニア／空気＝１／１．２１／９．０８とした。反応開始から２４時間後の反応評価結果及び、Ｘ線回折パターンのリートベルト解析から得られたｄｉｓｏｒｄｅｒ相の含有量を表１に示す。
【０１２２】
【表１】
2015188802.tif 000002
【産業上の利用可能性】
【０１２３】
本発明の酸化物触媒は、アクリロニトリルを製造する際に用いられる酸化物触媒として、産業上の利用可能性を有する。
【図１】
2015188802.tif 000003
【図２】
2015188802.tif 000004
【図３】
2015188802.tif 000005
【図４】
2015188802.tif 000006